"下記の式1で表される繰り返し単位を主たる構成単位として含んでなる重合体鎖を有し、その重合体鎖の末端にオキシシリル基を含有する基が結合されてなる、重量平均分子量が10,000~100,000である、結晶性を有する重合体。前記重合体鎖において、式1で表される繰り返し単位についてのラセモダイアッドの割合が60以上または30以下である請求項1に記載の重合体。重合体鎖1本あたりに含まれるオキシシリル基の数が、0.4~4.0個である請求項1または2に記載の重合体。請求項1~3のいずれかに記載の重合体を成形してなる成形体に、硬化性樹脂を塗布して硬化させて得られる複合体。請求項1~3のいずれかに記載の重合体の製造方法であって、下記の式2で表される金属化合物または下記の式3で表される金属化合物を重合触媒として用い、エチレン性不飽和基を有するオキシシラン化合物の存在下で、ジシクロペンタジエンを開環メタセシス重合した後、得られる開環重合体の炭素-炭素二重結合を水素化させる、重合体の製造方法。MNR1X4-aOR2aLb2式2中、Mは周期律表第6族の遷移金属原子から選択される金属原子であり、R1は3,4,5位の少なくとも1つの位置に置換基を有していてもよいフェニル基、または-CH2R3で表される基であり、R2は置換基を有していてもよいアルキル基および置換基を有していてもよいアリール基から選択される基であり、Xはハロゲン原子、アルキル基、アリール基およびアルキルシリル基から選択される基であり、Lは電子供与性の中性配位子であり、aは0または1であり、bは0~2の整数である。R3は水素原子、置換基を有していてもよいアルキル基および置換基を有していてもよいアリール基から選択される基である。式3中、Mは周期律表第6族の遷移金属原子から選択される金属原子であり、R4はアルキル基およびアリール基から選択される基であり、R5およびR6は、それぞれ独立に水素原子、アルキル基およびアリール基から選択される基であり、R7およびR14は、それぞれ独立にアルキル基およびアリール基から選択される基であり、R8~R13は、それぞれ独立に水素原子、アルキル基およびアリール基から選択される基であり、R7~R14のうち2個以上が結合して環構造を形成していてもよい。Yは電子供与性の中性配位子であり、pは0~2の整数である。前記エチレン性不飽和基を有するオキシシラン化合物が、オキシシリル基のケイ素原子に直接結合したビニル基を有するものである請求項5に記載の重合体の製造方法。例えば特許文献2や特許文献3に記載されるような結晶性を有するジシクロペンタジエン開環重合体水素化物は耐熱性に優れる重合体であるが、本発明者が検討したところ、他の材料と密着させることが困難であるという性質をも有するものであることが明らかとなった。他の材料と密着性が不十分であると、他の材料との複合体を構成するための材料として適用することが困難となるので、用途の幅を広げる観点から、その改良が望まれるといえる。そこで、本発明は、結晶性のジシクロペンタジエン開環重合体水素化物について、元来の特長である高耐熱性を維持しつつ、他の材料との密着性を改良することにより、耐熱性および他の材料との密着性に優れる、シクロオレフィンポリマー系の結晶性重合体を提供することを目的とする。本発明者らは、上記目的を達成するために、鋭意検討を行った結果、ジシクロペンタジエンの開環重合体を得るにあたり、エチレン性不飽和基を有するオキシシラン化合物の存在下でジシクロペンタジエンを開環重合させた上で、それにより得られる開環重合体に水素添加を行って結晶性の重合体を得ることにより、高耐熱性などの結晶性のジシクロペンタジエン開環重合体水素化物が元来有する特長を備えながら、他の材料との密着性にも優れる重合体が得られることを見出した。本発明は、この知見に基づいて完成するに至ったものである。かくして、本発明によれば、下記の式1で表される繰り返し単位を主たる構成単位として含んでなる重合体鎖を有し、その重合体鎖の末端にオキシシリル基を含有する基が結合されてなる、重量平均分子量が10,000~100,000である、結晶性を有する重合体が提供される。上記の重合体は、上記重合体鎖において、式1で表される繰り返し単位についてのラセモダイアッドの割合が60以上または30以下であることが好ましい。上記の重合体では、重合体鎖1本あたりに含まれるオキシシリル基の数が、0.4~4.0個であることが好ましい。また、本発明によれば、上記の重合体を成形してなる成形体に、硬化性樹脂を塗布して硬化させて得られる複合体が提供される。さらに、本発明によれば、上記の重合体の製造方法であって、下記の式2で表される金属化合物または下記の式3で表される金属化合物を重合触媒として用い、エチレン性不飽和基を有するオキシシラン化合物の存在下で、ジシクロペンタジエンを開環メタセシス重合した後、得られる開環重合体の炭素-炭素二重結合を水素化させる、重合体の製造方法が提供される。MNR1X4-aOR2aLb2式2中、Mは周期律表第6族の遷移金属原子から選択される金属原子であり、R1は3,4,5位の少なくとも1つの位置に置換基を有していてもよいフェニル基、または-CH2R3で表される基であり、R2は置換基を有していてもよいアルキル基および置換基を有していてもよいアリール基から選択される基であり、Xはハロゲン原子、アルキル基、アリール基およびアルキルシリル基から選択される基であり、Lは電子供与性の中性配位子であり、aは0または1であり、bは0~2の整数である。R3は水素原子、置換基を有していてもよいアルキル基および置換基を有していてもよいアリール基から選択される基である。式3中、Mは周期律表第6族の遷移金属原子から選択される金属原子であり、R4はアルキル基およびアリール基から選択される基であり、R5およびR6は、それぞれ独立に水素原子、アルキル基およびアリール基から選択される基であり、R7およびR14は、それぞれ独立にアルキル基およびアリール基から選択される基であり、R8~R13は、それぞれ独立に水素原子、アルキル基およびアリール基から選択される基であり、R7~R14のうち2個以上が結合して環構造を形成していてもよい。Yは電子供与性の中性配位子であり、pは0~2の整数である。上記の重合体の製造方法では、上記エチレン性不飽和基を有するオキシシラン化合物が、オキシシリル基のケイ素原子に直接結合したビニル基を有するものであることが好ましい。本発明によれば、耐熱性および他の材料との密着性に優れる、シクロオレフィンポリマー系の結晶性重合体が提供される。本発明の重合体は、下記の式1で表される繰り返し単位を主たる構成単位として含んでなる重合体鎖を有し、その重合体鎖の末端にオキシシリル基を含有する基が結合されてなる、重量平均分子量が10,000~100,000である、結晶性を有する重合体である。式1で表される繰り返し単位は、ジシクロペンタジエンを開環重合して得られる繰り返し単位の全ての炭素-炭素二重結合を水素化することにより得ることができる繰り返し単位である。本発明の重合体を構成する重合体鎖における該繰り返し単位の含有量は、該繰り返し単位が重合体鎖の主たる構成単位となり、目的の重合体が結晶性を有するものとなる限りにおいて特に限定されないが、重合体鎖の全繰り返し単位に対して、90モル以上であることが好ましく、95モル以上であることがより好ましい。この繰り返し単位の含有量が少なすぎると、重合体の耐熱性が不十分となるおそれがある。本発明の重合体を構成する重合体鎖は、式1で表される繰り返し単位のみからなるものであってよいが、式1で表される繰り返し単位が主たる構成単位となり、目的の重合体が結晶性を有するものとなる限りにおいて、他の繰り返し単位を含むものであってもよい。本発明の重合体を構成する重合体鎖に含有されうる式1で表される繰り返し単位以外の繰り返し単位としては、ジシクロペンタジエンを開環重合することにより得られる繰り返し単位全ての炭素-炭素二重結合が水素化されていないもの、ジシクロペンタジエンを開環重合して得られる繰り返し単位の炭素-炭素二重結合の一部を水素化することにより得ることができる繰り返し単位、およびジシクロペンタジエン以外の単量体に由来する繰り返し単位を挙げることができる。本発明の重合体を構成する重合体鎖における、式1で表される繰り返し単位以外の繰り返し単位の含有量は、特に限定されないが、10モル以下であることが好ましく、5モル以下であることがより好ましい。式1で表される繰り返し単位以外の繰り返し単位の含有量が多すぎると、重合体の他の材料との密着性や耐熱性が不十分となるおそれある。本発明の重合体を構成する重合体鎖の立体規則性の有無は、重合体が結晶性を有するものとなる限りにおいて特に限定されるものではないが、重合体に結晶性に付与して耐熱性に優れたものとする観点からは、立体規則性を有するものであるすなわち、アタクチック構造以外であることが好ましい。より具体的には、式1で表される繰り返し単位についてのラセモダイアッドの割合が、60以上または30以下であることが好ましく、65以上または25以下であることがより好ましく、70以上または20以下であることが特に好ましい。なお、ラセモダイアッドの割合が50を超える場合は、重合体鎖がシンジオタクチック規則性を有しているといえ、ラセモダイアッドの割合が50未満である場合は、重合体鎖がアイソタクチック規則性を有しているといえる。重合体鎖の立体規則性が高い重合体ほどすなわち、ラセモダイアッドの割合が50から遠ざかるほど、高い融点を有する耐熱性に優れた重合体となる。なお、式1で表される繰り返し単位についてのラセモダイアッドの割合は、13C-NMRスペクトル分析で測定し、定量することができる。具体的な定量の方法としては、オルトジクロロベンゼン-d4を溶媒として、150°Cでinverse-gateddecoupling法を適用して13C-NMR測定を行い、オルトジクロロベンゼン-d4の127.5ppmのピークを基準シフトとして、メソダイアッド由来の43.35ppmのシグナルと、ラセモダイアッド由来の43.43ppmのシグナルの強度比からラセモダイアッドの割合を決定する方法を挙げることができる。本発明の重合体は、以上述べたような式1で表される繰り返し単位を主たる構成単位として含んでなる重合体鎖の末端に、オキシシリル基を含有する基が結合されてなるものである。本発明の重合体は、重合体鎖の末端に、オキシシリル基を含有する基が結合されていることに基づき、他の材料との密着性に優れるものとなり、また、そのような官能基を導入しても、重合体鎖が示す結晶性へ悪影響を与え難いので、優れた耐熱性をも兼ね備えるものとなる。オキシシリル基を含有する基は、ケイ素-酸素結合を含有する基であれば特に限定されず、例えば、アルコキシシリル基やアリーロキシシリル基などのヒドロカルビルオキシシリル基、シラノール基、シロキサン基やこれらの基を含有する炭素数0~20の基を挙げることができる。特に好ましく用いられるオキシシリル基を含有する基としては、下記の式4で表される重合体鎖末端構造に含まれるオキシシリル基含有基を挙げることができる。hpDCPD-A-SiORnX3-nm4式4中、hpDCPDは式1で表される繰り返し単位を主たる構成単位として含んでなる重合体鎖を表し、Aは炭素数1~20のm1価の炭化水素基を表す。Rは炭素数1~20の炭化水素基を表し、Rで表される基が複数個存在する場合は、それらは互いに同じ基であってもよいし、異なる基であってもよい。Xは水素原子、炭素数1~20のアルキル基、炭素数6~20のアリール基およびハロゲン原子から選択される基を表し、Xで表される基が複数個存在する場合は、それらは互いに同じ基であってもよいし、異なる基であってもよい。nは1~3の整数であり、mは1~3の整数である。式4において、nは2または3であることがより好ましく、また、mは1であることがより好ましい。また、式4において、Aで表される炭化水素基として、特に好ましいものとしては、メチレン基、エチレン基、プロピレン基、ブチレン基を挙げることができ、そのなかでも、メチレン基が特に好ましい。さらに、式4において、Rで表される炭化水素基としては、メチル基、エチル基、イソプロピル基、フェニル基が好ましく、また、Xで表される基としては、水素原子、炭素数1~20のアルキル基、または炭素数6~20のアリール基が好ましく、なかでも、水素原子、メチル基、エチル基、イソプロピル基、フェニル基が好ましい。また、上記の式4で表される重合体鎖末端構造に含まれるオキシシリル基のなかでも、特に好ましいものとして、トリアルコキシシリル基を挙げることができる。また、その特に好ましいオキシシリル基を含有する重合体鎖末端に結合する基の具体例として、2-トリメトキシシリルエチル基、3-トリメトキシシリルプロピル基、トリメトキシシリルメチル基を挙げることができる。これらのオキシシリル基含有基は、本発明の重合体の重合体鎖末端において、1種のみが単独で存在していてもよいし、2種以上が混在していてもよい。本発明の重合体は、一方の重合体鎖末端片末端のみにオキシシリル基を含有する基が結合された重合体鎖からなるものであっても、両方の重合体鎖末端両末端にオキシシリル基を含有する基が結合された重合体鎖からなるものであってもよく、また、これらが混在したものであってもよい。さらに、これらと、オキシシリル基を含有する基が結合されていない重合体鎖が混在していてもよい。また、本発明の重合体において、重合体鎖末端に対するオキシシリル基を含有する基の導入量は、特に限定されないが、重合体の他材料との密着性と耐熱性とのバランスを特に良好にする観点からは、重合体鎖1本あたりに含まれるオキシシリル基の数少なくとも1つの酸素原子が結合したケイ素原子の数が、0.4~4.0個であることが好ましく、0.5~2.0個であることが好ましい。なお、本発明において、重合体鎖1本あたりに含まれるオキシシリル基の数は、1H-NMRスペクトル測定およびゲルパーミエーションクロマトグラフィーGPC測定により求めることができる。具体的には、1H-NMRスペクトル測定による重合体鎖中に存在する炭素-炭素二重結合のプロトンに由来するピークの積分値あるいは飽和炭化水素のプロトンに由来するピークの積分値およびオキシシリル基を含有する基に由来するピークの積分値、ならびにGPC測定による数平均分子量Mnを比較することにより求めることができる。本発明の重合体は、その重量平均分子量が、ゲルパーミエーションクロマトグラフィーGPCで測定されるポリスチレン換算の値として、10,000~100,000である必要があり、15,000~90,000であることが好ましく、20,000~80,000であることがより好ましい。本発明の重合体は、このような重量平均分子量を有することにより、耐熱性と成形加工性とのバランスに優れたものとなる。なお、本発明の重合体は、溶剤に溶解しがたい性質を有することから、一般的な条件のGPC測定を適用することは困難であるが、高温での測定が可能なGPC装置を用い、高温条件下例えば、200°C以上で測定を行うことにより、GPC測定を行うことが可能である。本発明の重合体の分子量分布ゲルパーミエーションクロマトグラフィーにより測定されるポリスチレン換算の数平均分子量と重量平均分子量との比Mw/Mnは、特に限定されないが、通常1.5~5.0であり、好ましくは1.6~4.0である。本発明の重合体は、結晶性を有するものであればよく、すなわち、常温23°Cを超える融点を有するものであればよい。但し、重合体の耐熱性を特に良好なものとする観点からは、240°C以上の融点を有するものであることが好ましく、245~290°Cの融点を有するものであることが好ましい。本発明の重合体を得る方法は、結晶性を有する目的の構造の重合体が得られる方法である限りにおいて特に限定されるものではないが、以下に述べる本発明の重合体の製造方法が好適である。すなわち、本発明の重合体の製造方法は、上記した本発明の重合体の製造方法であって、下記の式2で表される金属化合物または下記の式3で表される金属化合物を重合触媒として用い、エチレン性不飽和基を有するオキシシラン化合物の存在下で、ジシクロペンタジエンを開環メタセシス重合した後、得られる開環重合体の炭素-炭素二重結合を水素化させる、重合体の製造方法である。本発明の重合体の製造方法では、開環メタセシス重合させる単量体としてジシクロペンタジエンを用いる。ジシクロペンタジエンには、エンド体およびエキソ体の立体異性体が存在するが、そのどちらも単量体として用いることが可能であり、一方の異性体を単独で用いてもよいし、エンド体およびエキソ体が任意の割合で存在する異性体混合物を用いることもできる。但し、最終的に得られる重合体の結晶性を高め、耐熱性を特に良好なものとする観点からは、一方の立体異性体の割合を高くすることが好ましく、例えば、エンド体またはエキソ体の割合が、80以上であることが好ましく、90以上であることがより好ましく、95以上であることが特に好ましい。なお、割合を高くする立体異性体は、合成容易性の観点から、エンド体であることが好ましい。本発明の重合体の製造方法では、本発明を逸脱しない範囲において、単量体として用いるジシクロペンタジエンにジシクロペンタジエン以外の単量体を含ませてもよい。ジシクロペンタジエン以外の単量体としては、ジシクロペンタジエン以外のノルボルネン系化合物、モノ環状オレフィン、および環状ジエン、ならびにこれらの誘導体を挙げることができる。本発明の重合体の製造方法で用いる重合触媒は、下記の式2で表される金属化合物または下記の式3で表される遷移金属化合物である。式2で表される金属化合物を用いることにより、得られる開環重合体の重合体鎖にシンジオタクチック規則性を付与することが可能となり、また、式3で表される金属化合物を用いることにより、得られる開環重合体にアイソタクチック規則性を付与することが可能となる。MNR1X4-aOR2aLb2式2中、Mは周期律表第6族の遷移金属原子から選択される金属原子であり、R1は3,4,5位の少なくとも1つの位置に置換基を有していてもよいフェニル基、または-CH2R3で表される基であり、R2は置換基を有していてもよいアルキル基および置換基を有していてもよいアリール基から選択される基であり、Xはハロゲン原子、アルキル基、アリール基およびアルキルシリル基から選択される基であり、Lは電子供与性の中性配位子であり、aは0または1であり、bは0~2の整数である。R3は水素原子、置換基を有していてもよいアルキル基および置換基を有していてもよいアリール基から選択される基である。式3中、Mは周期律表第6族の遷移金属原子から選択される金属原子であり、R4はアルキル基およびアリール基から選択される基であり、R5およびR6は、それぞれ独立に水素原子、アルキル基およびアリール基から選択される基であり、R7およびR14は、それぞれ独立にアルキル基およびアリール基から選択される基であり、R8~R13は、それぞれ独立に水素原子、アルキル基およびアリール基から選択される基であり、R7~R14のうち2個以上が結合して環構造を形成していてもよい。Yは電子供与性の中性配位子であり、pは0~2の整数である。式2で表される金属化合物を構成する金属原子式2中のMは、周期律表第6族の遷移金属原子クロム、モリブデン、タングステンから選択される。なかでも、モリブデンまたはタングステンが好適に用いられ、タングステンが特に好適に用いられる。式2で表される金属化合物は、金属イミド結合を含んでなるものである。金属イミド結合を構成する窒素原子上の置換基式2中のR1は、3,4,5位の少なくとも1つの位置に置換基を有していてもよいフェニル基、または-CH2R3但し、R3は水素原子、置換基を有していてもよいアルキル基および置換基を有していてもよいアリール基から選択される基である。で表される基である。3,4,5位の少なくとも1つの位置に置換基を有していてもよいフェニル基が有しうる置換基としては、メチル基、エチル基などのアルキル基;フッ素原子、塩素原子、臭素原子などのハロゲン原子;メトキシ基、エトキシ基、イソプロポキシ基などのアルコキシ基;などが挙げられ、さらに、3,4,5位の少なくとも2つの位置に存在する置換基が互いに結合したものであってもよい。3,4,5位の少なくとも1つの位置に置換基を有していてもよいフェニル基の具体例としては、無置換フェニル基や、4-メチルフェニル基、4-クロロフェニル基、3-メトキシフェニル基、4-シクロヘキシルフェニル基、4-メトキシフェニル基などの一置換フェニル基;3,5-ジメチルフェニル基、3,5-ジクロロフェニル基、3,4-ジメチルフェニル基、3,5-ジメトキシフェニル基などの二置換フェニル基;3,4,5-トリメチルフェニル基、3,4,5-トリクロロフェニル基などの三置換フェニル基;2-ナフチル基、3-メチル-2-ナフチル基、4-メチル-2-ナフチル基などの置換基を有していてもよい2-ナフチル基;を挙げることができる。式2で表される金属化合物において、窒素原子上の置換基式2中のR1として用いられ得る、-CH2R3で表される基において、R3は水素原子、置換基を有していてもよいアルキル基および置換基を有していてもよいアリール基から選択される基を表す。このR3で表される基となり得る、置換基を有していてもよいアルキル基の炭素数は、特に限定されないが、通常1~20、好ましくは1~10である。また、このアルキル基は直鎖状であっても分岐状であってもよい。このアルキル基が有し得る置換基は、特に限定されないが、例えば、フェニル基、4-メチルフェニル基などの置換基を有していてもよいフェニル基;メトキシ基、エトキシ基などのアルコキシル基;を挙げることができる。式2で表される金属化合物において、窒素原子上の置換基式2中のR1として用いられ得る、置換基を有していてもよいアリール基としては、フェニル基、1-ナフチル基、2-ナフチル基、およびこれらの基の水素原子が他の置換基に置き換わってなるアリール基などが挙げられる。また、このアリール基の置換基としては、特に限定されないが、例えば、フェニル基、4-メチルフェニル基などの置換基を有していてもよいフェニル基;メトキシ基、エトキシ基などのアルコキシル基;を挙げることができる。式2で表される金属化合物において、R3で表される基としては、メチル基、エチル基、プロピル基、イソプロピル基、ブチル基、イソブチル基、t-ブチル基、ペンチル基、ヘキシル基、オクチル基、デシル基などの炭素数が1~20のアルキル基が特に好適に用いられる。式2で表される金属化合物は、ハロゲン原子、アルキル基、アリール基およびアルキルシリル基から選択される基を1分子あたり3個または4個有してなる。すなわち、式2において、Xは、ハロゲン原子、アルキル基、アリール基およびアルキルシリル基から選択される基を表す。なお、式2で表される金属化合物においてXで表される基は互いに結合していてもよい。Xで表される基となり得るハロゲン原子としては、塩素原子、臭素原子、ヨウ素原子が挙げられる。また、アルキル基としては、メチル基、エチル基、プロピル基、イソプロピル基、ブチル基、イソブチル基、t-ブチル基、ペンチル基、ネオペンチル基、ベンジル基、ネオフィル基などが挙げられる。アリール基としては、フェニル基、4-メチルフェニル基、2,6-ジメチルフェニル基、1-ナフチル基、2-ナフチル基などが挙げられる。アルキルシリル基としては、トリメチルシリル基、トリエチルシリル基、t-ブチルジメチルシリル基などが挙げられる。式2で表される金属化合物は、1分子あたり、1個の金属アルコキシド結合または1個の金属アリールオキシド結合を有するものであってもよい。この金属アルコキシド結合または金属アリールオキシド結合を構成する酸素原子上の置換基式2中のR2は、置換基を有していてもよいアルキル基および置換基を有していてもよいアリール基から選択される基である。このR2で表される基となり得る、置換基を有していてもよいアルキル基や置換基を有していてもよいアリール基としては、前述のR3で表される基におけるものと同様のものを用いることができる。式2で表される金属化合物は、1分子あたり、1個または2個の電子供与性の中性配位子を有するものであってもよい。この電子供与性の中性配位子式2中のLとしては、例えば、周期律表第14族または第15族の原子を含有する電子供与性化合物が挙げられる。その具体例としては、トリメチルホスフィン、トリイソプロピルホスフィン、トリシクロヘキシルホスフィン、トリフェニルホスフィンなどのホスフィン類;ジエチルエーテル、ジブチルエーテル、1,2-ジメトキシエタン、テトラヒドロフランなどのエーテル類;トリメチルアミン、トリエチルアミン、ピリジン、ルチジンなどのアミン類;を挙げることができる。これらのなかでも、エーテル類が特に好適に用いられる。本発明の重合体の製造方法で用いる重合触媒として、特に好適に用いられる式2で表される金属化合物としては、フェニルイミド基を有するタングステン化合物式2中のMがタングステン原子で、かつ、R1がフェニル基である化合物を挙げることができ、そのなかでも、テトラクロロタングステンフェニルイミドテトラヒドロフラン錯体が特に好適である。式2で表される金属化合物は、第6族遷移金属のオキシハロゲン化物と、3,4,5位の少なくとも1つの位置に置換基を有していてもよいフェニルイソシアナート類、または一置換メチルイソシアナート類と、電子供与性の中性配位子L、および必要に応じてアルコール類、金属アルコキシド、金属アリールオキシドを混合することなど例えば、特開平5-345817号公報に記載された方法により合成することができる。合成された式2で表される金属化合物は、結晶化などにより精製単離したものを用いてもよいし、精製することなく、触媒合成溶液をそのまま重合触媒として使用することもできる。式3で表される金属化合物を構成する金属原子式3中のMは、周期律表第6族の遷移金属原子クロム、モリブデン、タングステンから選択される。なかでも、モリブデンまたはタングステンが好適に用いられ、モリブデンが特に好適に用いられる。式3で表される金属化合物は、式3に示されるとおり、金属原子に配位したビフェノキシ構造を有する配位子を含んでなるものである。このビフェノキシ構造を有する配位子では、ビフェノキシ構造を形成する炭素原子の3位と3’位の基式3中のR7およびR14がアルキル基またはアリール基である必要がある。このアルキル基の具体例としては、メチル基、エチル基、n‐プロピル基、イソプロピル基、n‐ブチル基、イソブチル基、t‐ブチル基が挙げられ、アリール基の具体例としては、フェニル基を挙げることができる。そのなかでも、式3中のR7およびR14で表される基として特に好ましいとものとして、分岐状のアルキル基またはフェニル基を挙げることができる。ビフェノキシ構造を有する配位子におけるその他の炭素原子上の基式3中のR8~R13は、それぞれ独立に水素原子、アルキル基およびアリール基から選択される基である。このアルキル基の具体例としては、メチル基、エチル基、n-プロピル基、イソプロピル基、n‐ブチル基、イソブチル基、t-ブチル基が挙げられ、アリール基の具体例としては、フェニル基が挙げられる。さらに、この式3中のR7~R14で表される基は、その2個以上が結合して、脂環構造や芳香環構造などの環構造を形成していてもよい。式3で表される金属化合物が有するビフェノキシ構造を有する配位子を構成する基として特に好ましい基としては、5,5’,6,6’-テトラメチル-3,3’-ジ-t-ブチル-1,1’-ビフェニル-2,2’-ジオキシ基、5,5’,6,6’-テトラメチル-3,3’-ジ-イソプロピル-1,1’-ビフェニル-2,2’-ジオキシ基、5,5’,6,6’,7,7’,8,8’-オクタヒドロ-3,3’-ジ-t-ブチル-1,1’-ビ-2-ナフトキシ基、3,3’-ジフェニル-[2,2’-ビナフタレン]-1,1’-ジオキシ基を挙げることができる。式3で表される金属化合物は、金属イミド結合をも含んでなるものである。金属イミド結合を構成する窒素原子上の置換基式3中のR4は、アルキル基およびアリール基から選択される基である。このアルキル基の具体例としては、メチル基、エチル基、n-プロピル基、イソプロピル基、n-ブチル基、イソブチル基、t-ブチル基、シクロヘキシル基が挙げられる。また、アリール基としては、炭素数6~20のアリール基が好ましく、例えば、フェニル基または2、3、4、5、6位のいずれかに置換基を有する一~五置換フェニル基から選択される。式3で表される金属化合物は、さらに、金属原子に配位したカルベン配位子をも含んでなるものである。カルベン配位子を構成するカルベン炭素原子上の置換基式3中のR5およびR6は、それぞれ独立に水素原子、アルキル基およびアリール基から選択される基である。このアルキル基の具体例としては、メチル基、エチル基、n-プロピル基、イソプロピル基、n-ブチル基、イソブチル基、t-ブチル基、シクロヘキシル基が挙げられる。また、アリール基としては、炭素数6~20のアリール基が好ましく、例えば、フェニル基または2、3、4、5、6位のいずれかに置換基を有する一~五置換フェニル基から選択される。式3で表される金属化合物は、1分子あたり、1個または2個の電子供与性の中性配位子を有するものであってもよい。この電子供与性の中性配位子式3中のYの具体例としては、式2で表される金属化合物について、式2中のLの具体例として挙げたものが挙げられる。式3で表される金属化合物として、特に好ましく用いられるものとしては、下記の式5または式6で表される金属化合物を挙げることができる。重合触媒として用いる式2または式3で表される金属化合物の使用量は、金属化合物:用いる単量体全体のモル比が、通常1:100~1:2,000,000、好ましくは1:500~1,000,000、より好ましくは1:1,000~1:500,000でとなる量で用いる。触媒量が多すぎると触媒除去が困難となるおそれがあり、少なすぎると十分な重合活性が得られない場合がある。なお、式2で表される金属化合物を重合触媒として用いるにあたっては、その金属化合物を単独で使用することもできるが、重合活性を高くする観点からはその金属化合物と有機金属還元剤とを併用することが好ましい。用いられ得る有機金属還元剤としては、炭素数1~20の炭化水素基を有する周期律表第1、2、12、13、14族の有機金属化合物を挙げることができる。そのなかでも、有機リチウム、有機マグネシウム、有機亜鉛、有機アルミニウム、または有機スズが好ましく用いられ、有機アルミニウムまたは有機スズが特に好ましく用いられる。有機リチウムとしては、n-ブチルリチウム、メチルリチウム、フェニルリチウムなどを挙げることができる。有機マグネシウムとしては、ブチルエチルマグネシウム、ブチルオクチルマグネシウム、ジヘキシルマグネシウム、エチルマグネシウムクロリド、n-ブチルマグネシウムクロリド、アリルマグネシウムブロミドなどを挙げることができる。有機亜鉛としては、ジメチル亜鉛、ジエチル亜鉛、ジフェニル亜鉛などを挙げることができる。有機アルミニウムとしては、トリメチルアルミニウム、トリエチルアルミニウム、トリイソブチルアルミニウム、ジエチルアルミニウムクロリド、エチルアルミニウムセスキクロリド、エチルアルミニウムジクロリド、ジエチルアルミニウムエトキシド、ジイソブチルアルミニウムイソブトキシド、エチルアルミニウムジエトキシド、イソブチルアルミニウムジイソブトキシドなどを挙げることができる。有機スズとしては、テトラメチルスズ、テトラn-ブチルスズ、テトラフェニルスズなどを挙げることができる。有機金属還元剤の使用量は、式2で表される金属化合物に対して、0.1~100モル倍が好ましく、0.2~50モル倍がより好ましく、0.5~20モル倍が特に好ましい。使用量が少なすぎると重合活性が向上しない場合があり、多すぎると副反応が起こりやすくなるおそれがある。本発明の重合体の製造方法では、上記したような金属化合物を重合触媒として用いて、ジシクロペンタジエンを開環メタセシス重合させるにあたり、その重合反応系にエチレン性不飽和基を有するオキシシラン化合物を存在させる。このように、エチレン性不飽和基を有するオキシシラン化合物を存在させることにより、重合体の成長末端とエチレン性不飽和基を有するオキシシラン化合物のエチレン性不飽和基との間で連鎖移動反応が起こり、重合体鎖末端にオキシシリル基を含有する基を導入することができる。このとき用いられる、エチレン性不飽和基を有するオキシシラン化合物は、分子内にエチレン性不飽和基およびオキシシリル基を少なくとも1つずつ含有する化合物であれば、特に限定されない。エチレン性不飽和基を有するオキシシラン化合物の具体例としては、ビニルトリメトキシシラン、アリルトリメトキシシラン、スチリルエチルトリメトキシシラン、スチリルトリメトキシシラン、10-ウンデセニルトリメトキシシラン、ビニルトリエトキシシラン、アリルトリエトキシシラン、ビニルメチルジメトキシシラン、ビニルフェニルジメトキシシラン、ビニルジメチルメトキシシラン、アリルジエチルエトキシシランなどの末端オレフィン基を有するオキシシラン化合物や、1,4-ビストリメトキシシリル-2-ブテン、1,6-ビストリメトキシシリル-3-ヘキセンなどのオキシシリル基を炭素-炭素二重結合の両側に含有する内部オレフィン化合物を挙げることができる。なお、エチレン性不飽和基を有するオキシシラン化合物は、1種を単独で使用してもよいし、2種以上を併用することもできる。エチレン性不飽和基を有するオキシシラン化合物として、末端オレフィン基を有するオキシシラン化合物を用いる場合には、一方の重合体鎖末端片末端のみにオキシシリル基が導入され、オキシシリル基を炭素-炭素二重結合の両側に含有する内部オレフィン化合物を用いる場合には、両方の重合体鎖末端両末端にオキシシリル基が導入される。エチレン性不飽和基を有するオキシシラン化合物は、開環重合反応系において連鎖移動剤として働き、分子量調整剤としての機能を果たすことができる。したがって、エチレン性不飽和基を有するオキシシラン化合物の使用量は、その化合物が発揮する分子量調整剤としての機能の強さと目的とするジシクロペンタジエン開環重合体の分子量とを勘案して決定すればよい。具体的な使用量としては、特に限定されるものではないが、重合反応に用いる単量体1モルあたり、通常0.1~50モルの範囲で選択され、好ましくは0.2~20モルの範囲で選択される。なお、分子量調整剤としては、エチレン性不飽和基を有するオキシシラン化合物のみを単独で用いることができるが、必要に応じて、オキシシリル基を有しないエチレン性不飽和基を有する化合物を併用してもよい。オキシシリル基を有しないエチレン性不飽和基を有する化合物は、分子量調整剤として働くが、重合体鎖末端にオキシシリル基を導入させないので、このような化合物を併用することにより、重合体鎖末端へのオキシシリル基の導入率を低くしたい場合であっても、所望の分子量の重合体を得ることができる。本発明の重合体の製造方法では、エチレン性不飽和基を有するオキシシラン化合物として、オキシシリル基のケイ素原子に直接結合したビニル基を有するものを用いることが特に好ましい。このようなエチレン性不飽和基を有するオキシシラン化合物を用いることにより、他のエチレン性不飽和基を有するオキシシラン化合物を用いる場合よりも該化合物の使用量を少なくすることが可能となり、その結果として、得られる開環重合体の重合体鎖の立体規則性を高くすることができる。したがって、最終的に得られる重合体開環重合体水素化物の耐熱性が特に高くなるといえる。このオキシシリル基のケイ素原子に直接結合したビニル基を有するオキシシラン化合物として、特に好ましく用いられるものとしては、ビニルトリメトキシシランおよびビニルトリエトキシシランを挙げることができる。開環重合体を得るための重合反応は、通常、有機溶媒中で行う。用いる有機溶媒は、生じる開環重合体やその水素添加物が所定の条件で溶解もしくは分散させることが可能であり、重合反応や水素化反応を阻害しないものであれば、特に限定されない。有機溶媒の具体例としては、ペンタン、ヘキサン、ヘプタンなどの脂肪族炭化水素;シクロペンタン、シクロヘキサン、メチルシクロヘキサン、ジメチルシクロヘキサン、トリメチルシクロヘキサン、エチルシクロヘキサン、ジエチルシクロヘキサン、デカヒドロナフタレン、ビシクロヘプタン、トリシクロデカン、ヘキサヒドロインデン、シクロオクタンなどの脂環族炭化水素;ベンゼン、トルエン、キシレンなどの芳香族炭化水素;ジクロロメタン、クロロホルム、1,2-ジクロロエタンなどのハロゲン系脂肪族炭化水素;クロロベンゼン、ジクロロベンゼンなどのハロゲン系芳香族炭化水素;ニトロメタン、ニトロベンゼン、アセトニトリルなどの含窒素炭化水素系溶媒;ジエチルエ-テル、テトラヒドロフランなどのエ-テル類;またはこれらの混合溶媒を挙げることができる。これらの溶媒のなかでも、芳香族炭化水素、脂肪族炭化水素、脂環族炭化水素、エーテル類が好ましく用いられる。開環重合反応は、単量体と、式2または式3で表される金属化合物と、必要に応じて有機金属還元剤とを混合することにより開始することができる。これらの成分を添加する順序は、特に限定されない。例えば、式2で表される金属化合物を重合触媒として用い、有機金属還元剤を併用する場合には、式2で表される金属化合物と有機金属還元剤との混合物を添加して混合してもよいし、有機金属還元剤に単量体と式2で表される金属化合物との混合物を添加して混合してもよく、また、単量体と有機金属還元剤との混合物に式2で表される金属化合物を添加して混合してもよい。また、各成分を混合するにあたっては、それぞれの成分の全量を一度に添加してもよいし、複数回に分けて添加してもよく、比較的に長い時間例えば1分間以上にわたって連続的に添加することもできる。有機溶媒中の重合反応時における単量体の濃度は、特に限定されないが、1~50重量であることが好ましく、2~45重量であることがより好ましく、3~40重量が特に好ましい。単量体の濃度が低すぎると重合体の生産性が悪くなるおそれがあり、高すぎる場合は重合後の溶液粘度が高すぎて、その後の水素化反応が困難となる場合がある。重合反応系には、活性調整剤を添加してもよい。活性調整剤は、重合触媒の安定化、重合反応の速度および重合体の分子量分布を調整する目的で使用することができる。活性調整剤は、官能基を有する有機化合物であれば特に制限されないが、含酸素、含窒素、含りん有機化合物が好ましい。具体的には、ジエチルエーテル、ジイソプロピルエーテル、ジブチルエーテル、アニソール、フラン、テトラヒドロフランなどのエーテル類;アセトン、ベンゾフェノン、シクロヘキサノンなどのケトン類;エチルアセテートなどのエステル類;アセトニトリルベンゾニトリルなどのニトリル類;トリエチルアミン、トリイソプロピルアミン、キヌクリジン、N,N-ジエチルアニリンなどのアミン類;ピリジン、2,4-ルチジン、2,6-ルチジン、2-t-ブチルピリジンなどのピリジン類;トリフェニルホスフィン、トリシクロヘキシルホスフィン、トリフェニルホスフェ-ト、トリメチルホスフェ-トなどのホスフィン類;トリフェニルホスフィン、トリシクロヘキシルホスフィン、トリフェニルホスフェ-ト、トリメチルホスフェ-トなどのホスフィン類;トリフェニルホスフィンオキシドなどのホスフィンオキシド類;などが挙げられるが、これらに限定されない。これらの活性調整剤は、1種を単独で、または2種以上を混合して用いることができる。添加する活性調整剤の量は、特に限定されないが、通常、重合触媒として用いる金属化合物に対して0.01~100モルの間で選択すればよい。また、重合反応系には、開環重合体の分子量を調整するために、エチレン性不飽和基を有するオキシシラン化合物以外の分子量調整剤を添加してもよい。この分子量調整剤としては、1-ブテン、1-ペンテン、1-ヘキセン、1-オクテンなどのα-オレフィン類;スチレン、ビニルトルエンなどの芳香族ビニル化合物;エチルビニルエーテル、イソブチルビニルエーテル、アリルグリシジルエーテル、酢酸アリル、アリルアルコール、グリシジルメタクリレートなどの酸素含有ビニル化合物;アリルクロライドなどのハロゲン含有ビニル化合物;アクリルアミドなどの窒素含有ビニル化合物;1,4-ペンタジエン、1,4-ヘキサジエン、1,5-ヘキサジエン、1,6-ヘプタジエン、2-メチル-1,4-ペンタジエン、2,5-ジメチル-1,5-ヘキサジエンなどの非共役ジエン;1,3-ブタジエン、2-メチル-1,3-ブタジエン、2,3-ジメチル-1,3-ブタジエン、1,3-ペンタジエン、1,3-ヘキサジエンなどの共役ジエン;を挙げることができる。重合温度は特に制限はないが、通常、-78°C~200°Cの範囲であり、好ましくは-30°C~180°Cの範囲である。重合時間は、特に制限はなく、反応規模にも依存するが、通常1分間から1000時間の範囲である。上述したような式2で表される金属化合物を含む開環重合触媒を用いて、上述したような条件で単量体の開環重合反応を行うことにより、シンジオタクチック立体規則性を有する開環重合体を得ることができ、また、上述したような式3で表される金属化合物を含む開環重合触媒を用いて、上述したような条件で単量体の開環重合反応を行うことにより、アイソタクチック立体規則性を有する開環重合体を得ることができる。水素化反応の条件を後述するような適切な条件に設定すれば、水素化反応で開環重合体のタクチシチーが変化することはないので、これらの立体規則性を有する開環重合体を水素化反応に供することにより、その立体規則性が維持され、その立体規則性を有することに基づいて結晶性を有する、開環重合体水素化物である目的の重合体を得ることができる。なお、開環重共合体の立体規則性の度合いは、重合触媒の種類を選択することなどにより、調節することが可能である。水素化反応に供する開環重合体のゲルパーミエーションクロマトグラフィーにより測定される重量平均分子量Mwは、特に限定されないが、ポリスチレン換算で10,000~100,000であることが好ましく、15,000~80,000であることがより好ましい。このような重量平均分子量を有する開環重合体を水素化反応に供することによって、特に成形加工性と耐熱性とのバランスに優れた重合体を得ることができる。開環重合体の重量平均分子量は、重合時に用いる分子量調整剤の添加量などを調節することにより、調節することができる。水素化反応に供する開環重合体の分子量分布ゲルパーミエーションクロマトグラフィーにより測定したポリスチレン換算の数平均分子量と重量平均分子量との比Mw/Mnは、特に限定されないが、通常1.5~4.0であり、好ましくは1.6~3.5である。このような分子量分布を有する開環重合体を水素化反応に供することによって、特に成形加工性に優れた重合体を得ることができる。開環重合体の分子量分布は、重合反応時における単量体の添加方法や単量体の濃度により、調節することができる。開環重合体の水素化反応重合体主鎖中およびジシクロペンタジエンに由来する繰り返し単位中に存在する二重結合の水素化は、水素化触媒の存在下で、反応系内に水素を供給することにより行うことができる。水素化触媒としては、オレフィン化合物の水素化に際して一般に使用されているものであれば使用可能であり、特に制限されないが、例えば、次のようなものが挙げられる。均一系触媒としては、遷移金属化合物とアルカリ金属化合物の組み合わせからなる触媒系、例えば、酢酸コバルト/トリエチルアルミニウム、ニッケルアセチルアセトナート/トリイソブチルアルミニウム、チタノセンジクロリド/n-ブチルリチウム、ジルコノセンジクロリド/sec-ブチルリチウム、テトラブトキシチタネート/ジメチルマグネシウムなどの組み合わせが挙げられる。さらに、ジクロロビストリフェニルホスフィンパラジウム、クロロヒドリドカルボニルトリストリフェニルホスフィンルテニウム、ビストリシクロヘキシルホスフィンベンジリジンルテニウムIVジクロリド、クロロトリストリフェニルホスフィンロジウムなどの貴金属錯体触媒を挙げることができる。不均一触媒としては、ニッケル、パラジウム、白金、ロジウム、ルテニウム、またはこれらの金属をカーボン、シリカ、ケイソウ土、アルミナ、酸化チタンなどの担体に担持させた固体触媒、例えば、ニッケル/シリカ、ニッケル/ケイソウ土、ニッケル/アルミナ、パラジウム/カーボン、パラジウム/シリカ、パラジウム/ケイソウ土、パラジウム/アルミナなどの触媒系が挙げられる。水素化反応は、通常、不活性有機溶媒中で行う。このような不活性有機溶媒としては、ベンゼン、トルエンなどの芳香族炭化水素;ペンタン、ヘキサンなどの脂肪族炭化水素;シクロヘキサン、デカヒドロナフタレンなどの脂環族炭化水素;テトラヒドロフラン、エチレングリコールジメチルエーテルなどのエーテル類;などが挙げられる。不活性有機溶媒は、通常は、重合反応に用いる溶媒と同じでよく、重合反応液にそのまま水素化触媒を添加して反応させればよい。水素化反応は、使用する水素化触媒系によっても適する条件範囲が異なるが、反応温度は通常-20°C~250°C、好ましくは-10°C~220°C、より好ましくは0°C~200°Cである。水素化温度が低すぎると反応速度が遅くなりすぎる場合があり、高すぎると副反応が起こる場合がある。水素圧力は、通常0.01~20MPa、好ましくは0.05~15MPa、より好ましくは0.1~10MPaである。水素圧力が低すぎると水素化速度が遅くなりすぎる場合があり、高すぎると高耐圧反応装置が必要となる点において装置上の制約が生じる。反応時間は所望の水素化率とできれば特に限定されないが、通常0.1~10時間である。水素化反応後は、常法に従って目的の重合体を回収すればよく、重合体の回収にあたっては、ろ過などの手法により、触媒残渣を除去することができる。開環重合体の水素化反応における水素化率水素化された主鎖二重結合の割合は、特に限定されないが、好ましくは98以上、より好ましくは99以上、特に好ましくは99.5以上である。水素化率が高くなるほど、最終的に得られる重合体の耐熱性が良好なものとなる。例えば以上のようにして得ることができる本発明の重合体は、シクロオレフィンポリマー元来の優れた成形加工性を備え、さらに、耐熱性および他の材料との密着性が高度に改良されたものであるので、種々の用途の材料として好適に使用することができる。本発明の重合体の利用形態は特に限定されるものではないが、他の材料との密着性に優れる性質を活かす観点からは、本発明の重合体の成形体と他の材料との複合体として用いることが好ましく、なかでも、本発明の重合体を成形してなる成形体に、硬化性樹脂を塗布して硬化させて得られる複合体として用いることが好ましい。本発明の重合体の成形方法は、特に限定されないが、射出成形、押出成形、プレス成形、ブロー成形、カレンダー成形などの溶融成形法が好適である。また、成形体を得るにあたっては、必要に応じて、各種の添加剤を重合体に配合してもよい。添加剤の具体例としては、酸化防止剤、核剤、充填剤、難燃剤、難燃助剤、顔料、着色剤、帯電防止剤、可塑剤、紫外線吸収剤、光安定剤、近赤外線吸収剤、滑剤を挙げることができる。複合体を得る場合に、成形体に塗布して硬化させる硬化性樹脂の例としては、硬化性シリコーン樹脂、硬化性エポキシ樹脂、硬化性エポキシシリコーン混成樹脂、硬化性アクリル樹脂、硬化性ポリイミド樹脂が挙げられる。これらのなかでも、硬化性シリコーン樹脂、または硬化性エポキシ樹脂が特に好適である。硬化性樹脂の硬化方式も特に限定されず、熱硬化性、光硬化性などのいずれの方式であってもよいが、熱硬化性樹脂が特に好適である。本発明の重合体の成形体と硬化性樹脂から得られる複合体の用途は特に限定されるものではないが、重合体の成形体を光反射体とし、硬化性樹脂を封止剤として、LEDを構成するために特に好適に用いられる。この場合、重合体に、酸化チタン、鉛白、亜鉛華、硫酸バリウム、硫酸カルシウム、塩基性硫酸鉛、リトポン、硫化亜鉛、チタン酸鉛、酸化ジルコニウム、バライト、炭酸バリウム、白亜、沈降性炭酸カルシウム、石コウ、炭酸マグネシウム、アルミナ、クレー、滑石粉、珪藻土などの白色顔料を添加することにより、光反射性を向上させることができる。また、本発明の重合体は、金属との密着性にも優れるものであるので、電子回路基板やフレキシブルプリント基板などの電子部品の材料としても好適に用いることができる。本発明の重合体をこのような用途に用いる場合は、本発明の重合体の成形体と、例えば、金、銀、ニッケル、銅、アルミニウムなどの金属との複合体として用いることができる。以下に、実施例および比較例を挙げて、本発明についてより具体的に説明する。なお、各例中の部およびは、特に断りのない限り、重量基準である。また、各例における測定や評価は、以下の方法により行った。1開環重合体の分子量重量平均分子量および数平均分子量ゲルパーミエーションクロマトグラフィーGPCシステムHLC-8220東ソー社製で、Hタイプカラム東ソー社製を用い、テトラヒドロフランを溶媒として40°Cで測定し、ポリスチレン換算値として求めた。2結晶性重合体開環重合体水素化物の分子量重量平均分子量および数平均分子量ゲルパーミエーションクロマトグラフィーGPCシステムSSC-7100センシュー科学社製で、GPC3506カラムセンシュー科学社製を用い、1-クロロナフタレンを溶媒として210°Cで測定し、ポリスチレン換算値として求めた。3重合体鎖1本当たりのオキシシリル基の個数水素化前の開環重合体について1H-NMRを測定することにより得られる、オキシシリル基に由来するピーク面積およびジシクロペンタジエンを開環重合してなる繰り返し単位に由来するピーク面積に基づき、全繰り返し単位に対するオキシシリル基含有量を求めた後、数平均分子量から計算した。4開環重合体の水素化率1H-NMR測定に基づいて求めた。5重合体の融点またはガラス転移温度および融解熱示差走査熱量計を用いて、10°C/分で昇温して測定した。6重合体のメソ/ラセモダイアッド比オルトジクロロベンゼン-d4を溶媒として、150°Cでinverse-gateddecoupling法を適用して13C-NMR測定を行い、オルトジクロロベンゼン-d4の127.5ppmのピークを基準シフトとして、メソダイアッド由来の43.35ppmのシグナルと、ラセモダイアッド由来の43.43ppmのシグナルの強度比に基づいて、メソ/ラセモダイアッド比を求めた。7熱硬化性シリコーン樹脂との密着性試験各例で得られた重合体の粉末を真空熱プレスして、30mm×30mm×1mmの試験板を作製した。次いで、熱硬化性シリコーン樹脂東レダウコーニング社製のOE-6636AとOE-6636Bとを重量比1:2で混合したものを試験板に厚さ0.05mmで塗布し、これをオーブンに入れて100°Cで1時間加熱し、続いて150°Cで1時間加熱することにより、熱硬化性シリコーン樹脂を硬化させた。そして、試験板上の硬化したシリコーン樹脂の膜に、カッターナイフで5mm角方眼状に3個×3個の格子状の切れ目を入れて、当該部に接着テープニチバン社製、NICHIBANセロテープ登録商標No.405を貼り付け、90°剥離試験を行い、剥がれた格子の数を数えた。剥がれた格子の数が少ないものほど、密着性に優れる。実施例1充分に乾燥した後、窒素置換したガラス製耐圧反応容器に、ジシクロペンタジエンエンド体含有率99以上の75シクロヘキサン溶液40部ジシクロペンタジエンの量として30部とアリルトリメトキシシラン3.66部とを仕込み、さらに、シクロヘキサン76部を加え、続いて、ジエチルアルミニウムエトキシドの19n-ヘキサン溶液0.46部を加えて攪拌した。次いで、テトラクロロタングステンフェニルイミドテトラヒドロフラン錯体0.11部を2部のトルエンに溶解した溶液を加えて、50°Cに加温して開環重合反応を開始した。3時間後、少量のイソプロパノールを加えて、重合反応を停止した後、重合反応溶液を多量のイソプロパノール中に注ぎ込み、開環重合体を凝固させた。凝固した開環重合体はろ過により溶液より分離して回収した後、真空下40°Cで20時間乾燥した。得られた開環重合体の収量は29部収率97であった。また、得られた開環重合体については、分子量と1H-NMRの測定を行った。次いで、得られた開環重合体10部とシクロヘキサン44部とを耐圧反応容器に加えて攪拌し、開環重合体をシクロヘキサンに溶解させた後、クロロヒドリドカルボニルトリストリフェニルホスフィンルテニウム0.0065部をトルエン6部に溶解させてなる水素化触媒液を添加し、水素圧4MPa、160°Cで5時間水素化反応を行った。得られた水素化反応液を多量のイソプロピルアルコールに注いで重合体を完全に析出させ、濾別洗浄後、60°Cで24時間減圧乾燥して、結晶性重合体を得た。得られた重合体については、分子量、13C-NMRおよび示差走査熱量の測定と熱硬化性シリコーン樹脂との密着性試験を行った。それぞれの測定の結果から求められた、開環重合体の水素化率は実質的に100水素化されていない炭素-炭素二重結合が検出限界以下の含有率であり、また、開環重合体の分子量、結晶性重合体の分子量、重合体鎖1本当たりのオキシシリル基の個数、重合体のメソ/ラセモダイアッド比、融点、および融解熱、ならびに密着性試験の結果は表1にまとめて示した。実施例2開環重合反応において、アリルトリメトキシシラン3.66部に代えて、アリルトリエトキシシラン4.62部を用いたこと以外は、実施例1と同様に開環重合反応および水素化反応を行って、結晶性重合体を得た。開環重合体の収量は、29部収率97であった。得られた開環重合体および結晶性重合体については、実施例1と同様の測定および試験を行った。それぞれの測定の結果から求められた、開環重合体の水素化率は実質的に100であり、また、開環重合体の分子量、結晶性重合体の分子量、重合鎖1本当たりのオキシシリル基の個数、重合体のメソ/ラセモダイアッド比、融点、および融解熱、ならびに密着性試験の結果は表1にまとめて示した。実施例3開環重合反応において、アリルトリメトキシシラン3.66部に代えて、ビニルトリメトキシシラン0.50部を用いたこと以外は、実施例1と同様に開環重合反応および水素化反応を行って、結晶性重合体を得た。開環重合体の収量は、29部収率97であった。得られた開環重合体および結晶性重合体については、実施例1と同様の測定および試験を行った。それぞれの測定の結果から求められた、開環重合体の水素化率は実質的に100であり、また、開環重合体の分子量、結晶性重合体の分子量、重合鎖1本当たりのオキシシリル基の個数、重合体のメソ/ラセモダイアッド比、融点、および融解熱、ならびに密着性試験の結果は表1にまとめて示した。実施例4開環重合反応において、アリルトリメトキシシラン3.66部に代えて、ビニルトリエトキシシラン0.86部を用いたこと以外は、実施例1と同様に開環重合反応および水素化反応を行って、結晶性重合体を得た。開環重合体の収量は、29部収率97であった。得られた開環重合体および結晶性重合体については、実施例1と同様の測定および試験を行った。それぞれの測定の結果から求められた、開環重合体の水素化率は実質的に100であり、また、開環重合体の分子量、結晶性重合体の分子量、重合鎖1本当たりのオキシシリル基の個数、重合体のメソ/ラセモダイアッド比、融点、および融解熱、ならびに密着性試験の結果は表1にまとめて示した。実施例5開環重合反応において、アリルトリメトキシシラン3.66部に代えて、ビニルトリメトキシシラン0.33部と1-ヘキセン0.95部との混合物を用いたこと以外は、実施例1と同様に開環重合反応および水素化反応を行って、結晶性重合体を得た。開環重合体の収量は、30部収率100であった。得られた開環重合体および結晶性重合体については、実施例1と同様の測定および試験を行った。それぞれの測定の結果から求められた、開環重合体の水素化率は実質的に100であり、また、開環重合体の分子量、結晶性重合体の分子量、重合鎖1本当たりのオキシシリル基の個数、重合体のメソ/ラセモダイアッド比、融点、および融解熱、ならびに密着性試験の結果は表1にまとめて示した。実施例6開環重合反応において、アリルトリメトキシシラン3.66部に代えて、スチリルエチルトリメトキシシラン5.69部を用いたこと以外は、実施例1と同様に開環重合反応および水素化反応を行って、結晶性重合体を得た。開環重合体の収量は、30部収率100であった。得られた開環重合体および結晶性重合体については、実施例1と同様の測定および試験を行った。それぞれの測定の結果から求められた、開環重合体の水素化率は実質的に100であり、また、開環重合体の分子量、結晶性重合体の分子量、重合鎖1本当たりのオキシシリル基の個数、重合体のメソ/ラセモダイアッド比、融点、および融解熱、ならびに密着性試験の結果は表1にまとめて示した。実施例7開環重合反応において、アリルトリメトキシシラン3.66部に代えて、1,4-ビストリメトキシシリル-2-ブテン6.73部を用いたこと以外は、実施例1と同様に開環重合反応および水素化反応を行って、結晶性重合体を得た。開環重合体の収量は、28部収率95であった。得られた開環重合体および結晶性重合体については、実施例1と同様の測定および試験を行った。それぞれの測定の結果から求められた、開環重合体の水素化率は実質的に100であり、また、開環重合体の分子量、結晶性重合体の分子量、重合鎖1本当たりのオキシシリル基の個数、重合体のメソ/ラセモダイアッド比、融点、および融解熱、ならびに密着性試験の結果は表1にまとめて示した。実施例8充分に乾燥した後、窒素置換したガラス製耐圧反応容器に、ジシクロペンタジエンエンド体含有率99以上の75シクロヘキサン溶液40部ジシクロペンタジエンの量として30部とビニルトリメトキシシラン0.55部とを仕込み、さらに、シクロヘキサン76部を加えて攪拌した。上記の式5で表されるモリブデン錯体0.034部を2部のトルエンに溶解した溶液を加えて、50°Cに加温して開環重合反応を開始した。3時間後、少量のイソプロパノールを加えて、重合反応を停止した後、重合反応溶液を多量のイソプロパノール中に注ぎ込み、開環重合体を凝固させた。凝固した開環重合体はろ過により溶液より分離して回収した後、真空下40°Cで20時間乾燥した。得られた開環重合体の収量は29部収率97であった。また、得られた開環重合体については、分子量と1H-NMRの測定を行った。次いで、得られた開環重合体10部とシクロヘキサン44部とを耐圧反応容器に加えて攪拌し、開環重合体をシクロヘキサンに溶解させた後、クロロヒドリドカルボニルトリストリフェニルホスフィンルテニウム0.0065部をトルエン6部に溶解させてなる水素化触媒液を添加し、水素圧4MPa、160°Cで5時間水素化反応を行った。得られた水素化反応液を多量のイソプロピルアルコールに注いで重合体を完全に析出させ、濾別洗浄後、60°Cで24時間減圧乾燥して、結晶性重合体を得た。得られた重合体については、分子量、13C-NMRおよび示差走査熱量の測定と熱硬化性シリコーン樹脂との密着性試験を行った。それぞれの測定の結果から求められた、開環重合体の水素化率は実質的に100水素化されていない炭素-炭素二重結合が検出限界以下の含有率であり、また、開環重合体の分子量、結晶性重合体の分子量、重合鎖1本当たりのオキシシリル基の個数、重合体のメソ/ラセモダイアッド比、融点、および融解熱、ならびに密着性試験の結果は表1にまとめて示した。比較例1開環重合反応において、アリルトリメトキシシラン3.66部に代えて、1-ヘキセン1.90部を用いたこと以外は、実施例1と同様に開環重合反応および水素化反応を行って、結晶性重合体を得た。開環重合体の収量は、28部収率95であった。得られた開環重合体および結晶性重合体については、実施例1と同様の測定および試験を行った。それぞれの測定の結果から求められた、開環重合体の水素化率は実質的に100であり、また、開環重合体の分子量、重合体1本当たりのオキシシリル基の個数、重合体のメソ/ラセモダイアッド比、融点、および融解熱、ならびに密着性試験の結果は表1にまとめて示した。比較例2充分に乾燥した後、窒素置換したガラス製耐圧反応容器に、ジシクロペンタジエンエンド体含有率99以上の75シクロヘキサン溶液40部ジシクロペンタジエンの量として30部とアリルトリメトキシシラン0.55部とを仕込み、さらに、シクロヘキサン76部を加えて攪拌した。次いで、下記の式7で表されるルテニウム錯体0.019部を2部のトルエンに溶解した溶液を加えて、50°Cに加温して開環重合反応を開始した。3時間後、少量のイソプロパノールを加えて、重合反応を停止した後、重合反応溶液を多量のイソプロパノール中に注ぎ込み、開環重合体を凝固させた。凝固した開環重合体はろ過により溶液より分離して回収した後、真空下40°Cで20時間乾燥した。得られた開環重合体の収量は29部収率97であった。また、得られた開環重合体については、分子量と1H-NMRの測定を行った。次いで、得られた開環重合体10部とシクロヘキサン44部とを耐圧反応容器に加えて攪拌し、開環重合体をシクロヘキサンに溶解させた後、クロロヒドリドカルボニルトリストリフェニルホスフィンルテニウム0.0065部をトルエン6部に溶解させてなる水素化触媒液を添加し、水素圧4MPa、160°Cで5時間水素化反応を行った。得られた水素化反応液を多量のイソプロピルアルコールに注いで重合体を完全に析出させ、濾別洗浄後、60°Cで24時間減圧乾燥して、重合体を得た。得られた重合体については、13C-NMRおよび示差走査熱量の測定と熱硬化性シリコーン樹脂との密着性試験を行った。それぞれの測定の結果から求められた、開環重合体の水素化率は実質的に100水素化されていない炭素-炭素二重結合が検出限界以下の含有率であり、また、開環重合体の分子量、重合体のメソ/ラセモダイアッド比、ならびに密着性試験の結果は表1にまとめて示した。なお、得られた重合体開環重合体水素化物は、結晶性を有さないものであったので、示差走査熱量の測定においてガラス転移温度を求めたところ、そのガラス転移温度は98°Cであった。表1に示した結果からわかるように、本発明の重合体実施例1~8は、高い融点および大きな融解熱を示し、かつ、密着性試験でテープの剥離を殆ど生じさせないことから、耐熱性および他の材料との密着性に優れるものであるといえる。なかでも、エチレン性不飽和基を有するオキシシラン化合物分子量調整剤として、オキシシリル基のケイ素原子に直接結合したビニル基を有するビニルトリメトキシシランまたはビニルトリエトキシシランを用いて得られた重合体実施例3~5および8は、特に高い融点および特に大きな融解熱を示したことから、特に耐熱性に優れるものであるといえる。一方、重合体鎖末端にオキシシリル基を含有する基が結合されていない結晶性重合体比較例1は、耐熱性には優れるものではあったが、密着性試験でテープの剥離を生じさせるものであり、本発明の重合体に比して、他の材料との密着性に劣るものであった。また、重合体鎖末端にオキシシリル基を含有する基が結合されているものの、結晶性を有さない重合体比較例2は、比較的に低いガラス転移温度を示したことから、耐熱性に劣るものであったといえる。"